유리 산 화합물 1 ( 22 . 42 g , 30 . 03 mmol , 1 wt , 1 vol , 1 당량 ) 에 암모니아 ( MeOH 중 2 . 0 M 용액 ; 220 ml , 440 mmol , 10 vol , 15 당량 ) 을 첨가 하 였 다 . EtOH ( 55 ml , 2 . 5 vol ) 를 첨가 하 고 , 생성 된 용액 을 쿠노 필터 ( 0 . 45 마이크로미터 ; PTFE ) 를 통해 여과 하 고 , MeOH 및 EtOH 의 1 : 1 ( v / v ) 혼합물 ( 90 mL , 4 vol ) 로 세정 하 였 다 . 여과 물 을 진공 하 에 30 ℃ 에서 농축 시켜 회백색 고체 를 수득 하 였으며 , 이 를 실온 에서 밤새 건조 시키 고 , 스 패 튤라로 그라인딩 하 고 ( 파쇄 하 기 용이 함 ) , 추가 로 진공 하 에 실온 에서 건조 시켰 다 . 이어서 , 단리 된 고체 를 톨루엔 ( 250 ml ) 중 에 현 탁 시키 고 , 실온 에서 30 분 동안 교반 하 였 다 . 이어서 , 고체 를 진공 여과 에 의해 수집 하 고 , 톨루엔 2 회 ( 2 x 50 ml ) 로 세정 하 였 다 . 이어서 , 고체 를 진공 오븐 중 진공 하 에 건조 시켜 화합물 1 a ( 화합물 1 의 디 - 암모늄 염 ) 22 . 4 g 을 수득 하 였 다 .